(57)【要約】【課題】家庭紙としての安全性の面において問題がなく、且つＢＣＴＭＰ配合シートの黄変を防止して、ＢＣＴＭＰ配合シートの白色度を維持することができるＢＣＴＭＰ配合シート包装体を提供する。【解決手段】ＢＣＴＭＰを配合してなるＢＣＴＭＰ配合シート１２、・・・と、ＢＣＴＭＰ配合シート１２、・・・を包装する紫外線遮断性の包装フィルム１１とを備えるＢＣＴＭＰ配合シートガゼット包装体１とする。【選択図】図１
2006160272.tif 000002
【特許請求の範囲】
【請求項１】
ＢＣＴＭＰを配合してなるＢＣＴＭＰ配合シートと、
前記ＢＣＴＭＰ配合シートを包装する紫外線遮断性の包装フィルムと、
を備えることを特徴とするＢＣＴＭＰ配合シート包装体。
【請求項２】
請求項１に記載のＢＣＴＭＰ配合シート包装体において、
前記ＢＣＴＭＰ配合シートは、ＢＣＴＭＰを１０重量％〜３０重量％含有し、
前記包装フィルムの紫外線透過率が５０％以下であることを特徴とするＢＣＴＭＰ配合シート包装体。
【請求項３】
請求項１又は２に記載のＢＣＴＭＰ配合シート包装体において、
前記ＢＣＴＭＰ配合シートの白色度が７０％以上であることを特徴とするＢＣＴＭＰ配合シート包装体。
【請求項４】
請求項１〜３の何れか一項に記載のＢＣＴＭＰ配合シート包装体において、
前記包装フィルムは、フィルム本体の少なくとも片面に、紫外線遮断剤を備えてなる別体フィルムがラミネートされていることを特徴とするＢＣＴＭＰ配合シート包装体。
【請求項５】
請求項１〜３の何れか一項に記載のＢＣＴＭＰ配合シート包装体において、
前記包装フィルムは、フィルム本体の少なくとも片面に、紫外線遮断剤が印刷されていることを特徴とするＢＣＴＭＰ配合シート包装体。
【請求項６】
請求項１〜５の何れか一項に記載のＢＣＴＭＰ配合シート包装体において、
前記ＢＣＴＭＰ配合シートが、内添紙力剤を含有することを特徴とするＢＣＴＭＰ配合シート包装体。
【発明の詳細な説明】
【技術分野】
【０００１】
本発明は、ＢＣＴＭＰ配合シート包装体にかかるものである。
【背景技術】
【０００２】
従来、原料としてのＢＣＴＭＰ（Bleached  ChemiThermoMechanical  Pulp）の配合により、嵩高で高い吸油性を備えるＢＣＴＭＰ配合シートが知られている。ＢＣＴＭＰ配合シートは、高吸油性を備えると同時に嵩高になるため、例えば、キッチンペーパーやティッシュペーパーなどとしての適性を備えるものである。しかし、ＢＣＴＭＰ配合シートは、ＢＣＴＭＰに多く含まれるリグニンが、紫外線により酸化し、紙が黄変してしまうという問題があった。
そこで、紫外線吸収剤を内包するマイクロカプセルをＢＣＴＭＰ配合シートの表面に塗布することによって耐光性を高めた中質紙の製造方法が知られている（例えば、特許文献１参照）。
【特許文献１】特開平５−２７９９８７号公報
【発明の開示】
【発明が解決しようとする課題】
【０００３】
しかしながら、特許文献１記載の方法によっては、記録用紙などには好適に適用することができるものの、ＢＣＴＭＰ配合シートの表面に紫外線吸収剤が付着しているため、安全性の面などから、キッチンペーパーやティッシュペーパーなどの家庭紙には不向きであり、こういった用途については依然としてシートの黄変を解決することができないという問題があった。
【０００４】
そこで、本発明の課題は、家庭紙としての安全性の面において問題がなく、且つＢＣＴＭＰ配合シートの黄変を防止して、ＢＣＴＭＰ配合シートの白色度を維持することができるＢＣＴＭＰ配合シート包装体を提供することである。
【課題を解決するための手段】
【０００５】
以上の課題を解決するために、請求項１に記載の発明は、ＢＣＴＭＰ配合シート包装体が、ＢＣＴＭＰを配合してなるＢＣＴＭＰ配合シートと、前記ＢＣＴＭＰ配合シートを包装する紫外線遮断性の包装フィルムとを備えることを特徴とする。
【０００６】
請求項２に記載の発明は、請求項１に記載のＢＣＴＭＰ配合シート包装体において、前記ＢＣＴＭＰ配合シートは、ＢＣＴＭＰを１０重量％〜３０重量％含有し、前記包装フィルムの紫外線透過率が５０％以下であることを特徴とする。
【０００７】
請求項３に記載の発明は、請求項１又は２に記載のＢＣＴＭＰ配合シート包装体において、前記ＢＣＴＭＰ配合シートの白色度が７０％以上であることを特徴とする。
【０００８】
請求項４に記載の発明は、請求項１〜３の何れか一項に記載のＢＣＴＭＰ配合シート包装体において、前記包装フィルムは、フィルム本体の少なくとも片面に、紫外線遮断剤を備えてなる別体フィルムがラミネートされていることを特徴とする。
【０００９】
請求項５に記載の発明は、請求項１〜３の何れか一項に記載のＢＣＴＭＰ配合シート包装体において、前記包装フィルムは、フィルム本体の少なくとも片面に、紫外線遮断剤が印刷されていることを特徴とする。
【００１０】
請求項６の発明は、請求項１〜５の何れか一項に記載のＢＣＴＭＰ配合シート包装体において、前記ＢＣＴＭＰ配合シートが、内添紙力剤を含有することを特徴とする。
【発明の効果】
【００１１】
請求項１に記載の発明によると、紫外線の照射により黄変する低耐光性のＢＣＴＭＰ配合シートが、紫外線遮断性を備えた包装フィルムで包装されるため、包装フィルムによって紫外線の多くが遮断され、ＢＣＴＭＰ配合シートに到達する紫外線が大幅に低減される。
これにより、家庭紙としての安全性の面において問題なくＢＣＴＭＰ配合シートの黄変を防止して、ＢＣＴＭＰ配合シートの白色度を維持することができる。
【００１２】
請求項２に記載の発明によると、請求項１に記載の発明の効果が得られるのは無論のこと、特に、ＢＣＴＭＰ配合シートのＢＣＴＭＰが１０重量％〜３０重量％であることによって、ＢＣＴＭＰ配合シートが適切な吸油性及び嵩を備えることとなる。
また、フィルムの紫外線透過率が５０％以下であることによって、紫外線を好適に遮断することができ、ＢＣＴＭＰ配合シートの白色度を好適に維持することができる。
【００１３】
請求項３に記載の発明によると、請求項１または２に記載の発明の効果が得られるのは無論のこと、特に、ＢＣＴＭＰ配合シートの白色度が７０％以上であることによって、ＢＣＴＭＰ配合シートが適切な白さを備えることとなり、視認者に対して、ＢＣＴＭＰ配合シートが白色である印象を与え、快適な使用感をもたらすことができる。
【００１４】
請求項４に記載の発明によると、請求項１〜３の何れか一項に記載の発明の効果が得られるのは無論のこと、特に、フィルム本体に紫外線遮断剤を備えてなる別体フィルムがラミネートされていることによって、フィルム本体の所望の位置に限定して、紫外線遮断性を付加することができる。
【００１５】
請求項５に記載の発明によると、請求項１〜３の何れか一項に記載の発明の効果が得られるのは無論のこと、特に、フィルム本体に紫外線遮断剤が印刷されていることによって、印刷工程に併せて紫外線遮断性を付加することができるのみならず、フィルムの所望の位置に限定して紫外線遮断性を付加することができる。
【００１６】
請求項６に記載の発明によると、請求項１〜５の何れか一項に記載の発明の効果が得られるのは無論のこと、特に、ＢＣＴＭＰ配合シートが内添紙力剤を含有することにより、ＢＣＴＭＰの配合率を高めた場合であっても、ＢＣＴＭＰ配合シートの強度の低下を抑えることができる。
【発明を実施するための最良の形態】
【００１７】
以下に、本発明の実施の形態について詳細に説明する。
本実施の形態のＢＣＴＭＰ（Bleached  Chemithermomechanical  Pulp／脱色ケミサーモメカニカルパルプ）配合シートは、例えば、キッチンペーパー、トイレットペーパー、クレープ紙などに好適に用いることができる。
【００１８】
本実施形態におけるＢＣＴＭＰ配合シートは、例えば、原料であるパルプに各種補助剤を添加することによって製造されるシートであり、原料のパルプとしては、例えば、ＢＣＴＭＰとその他のパルプを併せて用いる。
[ＢＣＴＭＰ配合シート]
【００１９】
ＢＣＴＭＰは、原料である針葉樹や広葉樹などに調木処理を施して木材チップとした後に、当該木材チップを予め化学処理で軟化させておき、加圧型リファイナーによって摩砕させることによって得られたＣＴＭＰ（ChemiThermoMechanical  Pulp）を過酸化水素によって漂白することにより製造されるパルプである。
ＢＣＴＭＰには、原料として針葉樹（Nadelholz）を用いたＢＣＴＭＰ（Ｎ−ＢＣＴＭＰ）と、広葉樹（Laubholz）を用いたＢＣＴＭＰ（Ｌ−ＢＣＴＭＰ）とがあり、何れを用いても構わないが、本実施形態においては、Ｎ−ＢＣＴＭＰを用いた。
ＢＣＴＭＰは、木材チップを予め化学処理で軟化させた上で摩砕ことによって製造される。従って、繊維が短いため、配合率を増やすことによって紙力（紙の強度）が低下するものの、他のパルプに比較して、高吸油性を備えると同時に嵩高となることを特徴とする。
【００２０】
ＢＣＴＭＰ以外のパルプとしては、木材繊維及び麻等の植物繊維を原料とする化学パルプ、化学パルプより得られる再生パルプ、合成パルプ、無機繊維等の中から適宜選択して使用することができる。
本実施形態においては、例えば、ＮＢＫＰ（Nadelholz  Bleached  Kraft  Pulp／針葉樹晒クラフトパルプ）や、ＬＢＫＰ（Laubholz  Bleached  Kraft  Pulp／広葉樹晒クラフトパルプ）、ＤＩＰ（Deinking  Pulp／脱墨パルプ）を用いた。
【００２１】
ＮＢＫＰやＬＢＫＰは、化学パルプ（Chemical  Pulp）の一種であるクラフトパルプ（Kraft  Pulp）に分類されるパルプである。
化学パルプは、木材チップを高温の化学薬品で化学処理し、繊維以外の不純物を取り除くことによって製造されるパルプである。その中でもクラフトパルプは、苛性ソーダと硫化ナトリウムを主成分とする薬液を木材チップに加え、約１７０度で２時間程度加熱し、中間層のリグニンを選択的に溶出して繊維を取り出す方法により製造されるパルプであって、化学パルプに分類される他のパルプである亜硫酸パルプやソーダパルプに比較して、針葉樹、広葉樹を問わず広い範囲の樹種からパルプを製造可能であって、高強度のパルプを得ることができる。ＮＢＫＰおよびＬＢＫＰは、このクラフトパルプを過酸化水素等によって漂白することにより製造されるパルプである。
【００２２】
ＬＢＫＰの原料である広葉樹は、繊維が短いため、ＬＢＫＰを配合することによって、地合が良く、シートの表面を滑らかにすることができる。
他方、ＮＢＫＰの原料である針葉樹は、広葉樹に比較して繊維長が２倍以上長いため、ＮＢＫＰを配合することによって繊維間の結合が多くなり、強度を上げることができる。
【００２３】
ＤＩＰは、古新聞などの古紙を原料として用いた再生パルプであって、古紙を大型ミキサーで離解して、インクとパルプを分離し、異物を除去した上で洗浄機によって洗浄することにより、再び紙（パルプ）として再生されたものである。ＤＩＰを用いることによって、省資源効果や省エネルギー効果をあげることができる。
ＤＩＰは、ＢＣＴＭＰ配合シートの原料として、ＢＣＴＭＰ、ＮＢＫＰ及びＬＢＫＰに加えて配合することができる。
【００２４】
各種補助剤として、例えば、内添紙力剤がある。内添紙力剤としては、例えば、陽イオン性熱硬化性樹脂として知られるポリアミドポリアミン−エピハロヒドリン樹脂や、陰イオン性のカルボキシメチルセルロース（ＣＭＣ）が挙げられる。これらの内添紙力剤は、全パルプの絶乾重量に対して、０．０１〜０．１％添加することが好ましい。添加量が０．０１％未満では、実使用において紙力が低く破れやすくなるからであって、０．１％を上回ると、紙力が頭打ちになり、コストがかかるからである。
【００２５】
Ｎ−ＢＣＴＭＰ、ＮＢＫＰ、ＬＢＫＰの配合比率は、例えば、（Ｎ−ＢＣＴＭＰ：ＮＢＫＰ：ＬＢＫＰ）＝（２０：５０：３０）（単位；重量％）である。
【００２６】
ＢＣＴＭＰ配合シートにおいて、Ｎ−ＢＣＴＭＰは、全配合量に対して１０重量％〜３０重量％の範囲で配合される。
Ｎ−ＢＣＴＭＰが１０重量％以下だと、ＢＣＴＭＰ配合シートの嵩が充分に上がらず、吸油性も適切に確保できないからであって、３０重量％以上だと、繊維が短いため強度が大幅に低下し、白色度が低下するからである。
【００２７】
ＮＢＫＰは、全配合量に対して、例えば５０重量％〜７０重量％の範囲で配合され、ＬＢＫＰは、全配合量に対して、例えば１０重量％〜４０重量％の範囲で配合される。
ＮＢＫＰとＬＢＫＰとを上記の割合で配合することにより、ＢＣＴＭＰ配合シートに、滑らかさと、強度を同時に備えることができる。
尚、ＮＢＫＰとＬＢＫＰの配合の割合は、ＢＣＴＭＰ配合シートが備えるべく特性に応じて、適宜設定することができる。即ち、より強度を高めたい場合にはＮＢＫＰの割合を高め、滑らかさを向上させたい場合にはＬＢＫＰの割合を高めると効果的である。
【００２８】
上記に説明した原料および各種補助剤によって製造されるＢＣＴＭＰ配合シートは、例えば、周知の湿式方法により製造されるものである。即ち、Ｎ−ＢＣＴＭＰやＮＢＫＰ、ＬＢＫＰなどの木材パルプの懸濁液である紙料を調整する紙料調整工程と、紙料から繊維を抄いて繊維ウェブとしたものを乾燥する抄紙工程とを備える工程からなる製造方法により製造されるものである。この製造方法については、周知であるため説明を省略する。
ＢＣＴＭＰ配合シートは、例えばロール状に製造されていてもよいし、ウェブ状に製造されても構わない。
【００２９】
ここで、ＢＣＴＭＰ配合シートは、７０％以上の白色度を備える。白色度とは紙の白さの指標として用いられるものであり、酸化マグネシウム標準白板の光の反射量を１００として、測定対象物（ＢＣＴＭＰ配合シート）の光の反射量の割合を示したものである。
ＪＩＳ  Ｓ  ３１０４ではティシューペーパーの白色度が７８％以上と規定しているが、実際には、消費者は７０％未満の白色度では白いとは感じない場合が多く、逆に、７０％以上の白色度を備えることにより、消費者の多くが白いと感じる。本発明のＢＣＴＭＰ配合シートが７０％以上の白色度を備えることによって、ＢＣＴＭＰ配合シートが適切な白さを備えることとなり、視認者に対して、ＢＣＴＭＰ配合シートが白色である印象を与え、快適な使用感をもたらすことができる。
【００３０】
以上の通りに製造されたＢＣＴＭＰ配合シートは、紫外線遮断性を備えた包装フィルム（以下、「紫外線遮断フィルム」という）によって包装されることにより、ＢＣＴＭＰ配合シート包装体を形成する。紫外線遮断フィルムは、例えば、フィルム樹脂に紫外線吸収剤を含有させることによって形成される。
［紫外線遮断フィルム］
【００３１】
紫外線遮断フィルムとして用いられるフィルム樹脂としては、例えば、ポリエチレン（ＰＥ）、ポリプロピレン（ＰＰ）等のポリオレフィン系樹脂、ポリスチレン（ＰＳ）、アルキル基等置換スチレン重合体などのポリスチレン系樹脂、ポリカーボネートなどのポリカーボネート系（共）樹脂、ポリ乳酸重合体などのヒドロキシカルボン酸系（共）樹脂などを好適に用いることができる。
フィルム樹脂としては、上記の樹脂を単体で用いてもよいし、複数の樹脂を組み合わせて用いることとしても構わない。
本実施形態においては、列挙した樹脂の中でも、特に、ポリエチレンフィルムが他のフィルムに比較して伸びやすく、破れ難く、操業性に優れ、輸送時に破れて内包するＢＣＴＭＰ配合シートが露出する可能性が低いという点で優れているため、ポリエチレンをフィルム樹脂として用いた。
無論、紫外線遮断フィルムに用いられるフィルム樹脂としては、上記に列挙した樹脂に限られることはなく、その他好適な樹脂を用いることができる。
【００３２】
紫外線遮断剤は、特定の波長の紫外線を吸収することにより紫外線透過率を低下させる有機系紫外線吸収剤と、主に物理的に紫外線を反射、散乱させることによって、紫外線透過率を低下させる紫外線散乱剤とに分類される。
有機系紫外線吸収剤としては、サリチル酸系化合物、ベンゾフェノン系化合物、ベンゾトリアゾール系化合物、シアノアクリート系化合物、アクリル系化合物などを好適に用いることができる。
無機系紫外線散乱剤としては、酸化亜鉛、酸化セリウム、酸化チタン、酸化イットニウム、チタンブラック、酸化鉄、炭酸カルシュウムなどを好適に用いることができる。
紫外線遮断剤としては、上記の紫外線吸収剤および紫外線散乱剤を単体で用いてもよいし、これらを組み合わせて用いても構わない。
本実施形態においては、列挙した紫外線遮断剤の中でも、特に、ベンゾフェノン化合物が、３００（ｎｍ）〜４００（ｎｍ）の波長の紫外線吸収能が高く、フィルム樹脂における耐紫外線遮断性を著しく向上させることができる点で優れているため、２−ヒドロキシ−４−メタクリルオキシベンゾフェノンを紫外線遮断剤として用いた。
無論、紫外線遮断剤として、上記に列挙した紫外線吸収剤および紫外線散乱剤に限られることはなく、その他、紫外線透過率を低下させることができる好適な紫外線吸収剤を用いることができる。
【００３３】
また、紫外線遮断フィルムの紫外線透過率は５０％以下である。
紫外線透過率が５０％以下であることによって、紫外線を好適に遮断することができるため、包装してなるＢＣＴＭＰ配合シートの白色度を好適に維持することができる。
【００３４】
紫外線遮断フィルムは、フィルム樹脂および紫外線遮断剤の他に、紫外線遮断フィルムの備える紫外線遮断性を低下させない範囲で、光安定剤、酸化防止剤、熱安定剤、帯電防止剤、熱線反射剤、熱線吸収剤、難燃剤、滑剤、顔料、フィラーなどの他の添加剤を含有し、その他に適宜好適な添加剤、補助剤を含有することとしてもよい。
【００３５】
紫外線遮断フィルムは、単層であってもよいし、複数層が積層された多層構造であっても構わない。本実施形態においては、単層構造の紫外線遮断フィルムを用いた。
紫外線遮断フィルムの加工方法は、フィルム樹脂を１軸（２軸）方向に延伸させることによって成形品を得る方法である１軸（２軸）延伸加工や、加熱溶融させたフィルム樹脂を金型内に射出注入し、冷却・固化させる事によって、成形品を得る方法である射出加工などの好適な加工方法を用いることができる。本実施形態においては、２軸延伸加工によって、例えば、容易に製品賦形が可能な厚みである約３０（μｍ）からなる紫外線遮断フィルムを成形した。
【００３６】
紫外線遮断剤のフィルム樹脂への添加は、フィルム樹脂に紫外線遮断剤を練り込むことによって行った。具体的には、フィルム樹脂を重合する際に直接紫外線遮断剤を添加し、該紫外線遮断剤含有樹脂フィルムを２軸延伸加工することにより紫外線遮断フィルムを成形した。
フィルム樹脂に紫外線遮断剤を練り込んで紫外線遮断フィルムを成形することによって、紫外線遮断フィルム面の全面が均一的に紫外線遮断性を備えることとなる。
【００３７】
多層構造からなる紫外線遮断フィルムの場合には、例えば、フィルム樹脂に直接紫外線遮断剤を塗布することにより成形した複合フィルムを別体フィルムとして、基板層となるフィルム樹脂（フィルム本体）の少なくとも片面に直接ラミネートする（貼り着ける）ことによって、紫外線遮断フィルムを成形しても構わない。
フィルム樹脂（フィルム本体）に紫外線遮断剤を備えてなる複合フィルムをラミネートすることによって、所望の位置に限定して、紫外線遮断性を付加することができる。
【００３８】
さらに、フィルム樹脂（フィルム本体）の少なくとも片面に、紫外線遮断剤を含有するインクを用いて印刷を施すことにより紫外線遮断フィルムを成形することもできる。具体的には、アクリル系樹脂、エチルアルコール溶剤、撥水剤、光安定剤など、一般的なインクに含有される樹脂や溶剤、添加剤などを含んでなるインクに紫外線遮断剤を添加し、この紫外線遮断剤配合インクによって２軸延伸加工によってシート状に形成されたフィルム樹脂（フィルム本体）に印刷を施すことにより紫外線遮断フィルムを成形する。
紫外線遮断剤配合インクによって施される印刷としては、例えば、文字や模様などが挙げられる。そして、文字、マーク、色彩、模様などを印刷する方法としては、従来から知られている方法を用いることができる。具体的には、インクジェット方式、グラビア印刷方式、フレキソ方式などによって印刷を施すことができる。これらの印刷方法については周知の方法であるため、詳説は省略する。
フィルム樹脂（フィルム本体）に紫外線遮断剤を含有する紫外線遮断剤インクで印刷が施されていることによって、印刷工程に併せて紫外線遮断性を付加することができるのみならず、フィルムの所望の位置に限定して紫外線遮断性を付加することができる。
［紫外線遮断フィルムによるＢＣＴＭＰ配合シートの包装方法］
【００３９】
図１（ａ）に示すように、紫外線遮断フィルム１１によるＢＣＴＭＰ配合シート１２の包装は、例えば、ガゼット折りされたロール原反を定寸に巻き出しして、ヒートシールし、カットすることにより成形されるガゼット包装によって行われ、ＢＣＴＭＰ配合シートガゼット包装体１が形成される。ガゼット包装はマチを備えているため、例えばロール状に成形されたＢＣＴＭＰ配合シートであっても、容易に包装することができる。
この場合に、例えば、特に紫外線が照射され易い部分に限定して前述の紫外線遮断性を備える複合フィルムを貼り付けることによって、紫外線遮断剤の使用量を抑えることができる。
前述の紫外線遮断剤配合インクによって、例えば、特に紫外線が照射され易い部分に限定して印刷を施すことも可能である。この場合にも、紫外線遮断剤配合インク量を抑えることができる。
【００４０】
また、図１（ｂ）に示すように、例えば、複数枚のＢＣＴＭＰ配合シート２２が積層して成形されるＢＣＴＭＰ配合シート２２を紫外線遮断フィルム２１により包装する場合には、枕状の包装形態であるピロー包装によって好適に包装され、ＢＣＴＭＰ配合シートピロー包装体２が形成される。ピロー包装によっては積層状態のＢＣＴＭＰ配合シート２２を包装し、その両端２箇所をヒートシールすることによって、ＢＣＴＭＰ配合シート２１を包装することができる。
さらに、図１（ｃ）に示すように、ロール状に成形されたＢＣＴＭＰ配合シート３２を包み込み、紫外線遮断フィルム３１の両端部を折り返して重ねて接着するキャラメル巻き包装などによっても好適にＢＣＴＭＰ配合シート３２を包装することができ、ＢＣＴＭＰ配合シートキャラメル巻き包装体３が形成される。
ピロー包装およびキャラメル巻き包装の場合にも同様に、紫外線遮断性を備える複合フィルムや紫外線遮断剤配合インクによって、紫外線遮断フィルムを成形することができ、紫外線遮断剤の使用量を抑えることができる。
【００４１】
以上に説明したＢＣＴＭＰ配合シート包装体１、２、３によっては、紫外線の照射により黄変する低耐光性のＢＣＴＭＰ配合シート１２、２２、３２が、紫外線遮断性を備えた紫外線遮断フィルム１１、２１、３１で包装されるため、紫外線遮断フィルム１１、２１、３１によって紫外線の多くが遮断され、ＢＣＴＭＰ配合シート１２、２２、３２に到達する紫外線が大幅に低減される。これにより、家庭紙としての安全性の面において問題なくＢＣＴＭＰ配合シート１２、２２、３２の黄変を防止して、ＢＣＴＭＰ配合シート１２、２２、３２の白色度を維持することができる。
【００４２】
尚、紫外線遮断フィルムを製造する方法としては、上記に説明した方法に限られるものではなく、例えば、フィルム樹脂を重合した後にブレンダーを使用して紫外線遮断剤を混合したり、予め高濃度に紫外線遮断剤が含まれるマスターバッチを希釈してフィルム樹脂に混合する方法など、適当な方法を用いることができる。
【００４３】
[実施例]
次に、上記に説明した本発明に係るＢＣＴＭＰ配合シートの包装体の実施例を比較例とともに説明する。
【００４４】
（組成および割合）
実施例１〜４において、ＢＣＴＭＰ配合シートにおけるＮ−ＢＣＴＭＰ、ＮＢＫＰ及びＬＢＫＰの各パルプの配合比率（重量％）、ＣＭＣの配合量及び紫外線遮断フィルム（以下、「ＵＶ遮断フィルム」という。）の紫外線透過率（以下「ＵＶ透過率」という。）（％）を変化させた。
ここで、ＵＶ透過率（％）とは、分光光度計を用いて波長３００（ｎｍ）〜４００（ｎｍ）域の吸収スペクトルを測定し、ブランク（紫外線遮断剤を含有しないフィルム）の場合のＵＶ透過率を１００とした場合の相対値を意味する。
各実施例の組成、割合を表１に示した。
【表１】
2006160272.tif 000003
【００４５】
（特性評価方法）
各実施例の、ＢＣＴＭＰ配合シートの白色度（％）、嵩（比容量；ｃｍ３／ｇ）、紙力（乾燥裂断長；ｋｍ）および吸油スピード（秒）を測定した。各項目の測定方法は下記の通りである。
（嵩）
嵩高さは、パルプ等の重量に対するＢＣＴＭＰ配合シートの容積比を算出することにより求めた。
（紙力）
紙力（紙の強度）は、ＪＩＳ  Ｐ  ８１１３で規定される紙及び板紙の引張強さ試験方法に準じて測定した。尚、測定値が大きいほど、紙力が大きい（紙の強度が高い）ことを意味する。
（吸油速度）
吸油速度は、ＪＩＳ  Ｓ  ３１０４で規定されるティシューペーパーの吸水度の測定方法に準じて測定した。
（白色度）
ＢＣＴＭＰ配合シート包装体に対して、ＡＴＬＡＳ社製ＳＵＮＴＥＳＴ  ＣＰＳを用いて、５００ワットのＵＶランプを１０時間照射した後の白色度を測定した。白色度は、酸化マグネシウム標準白板の光の反射量を１００として、測定対象物の光の反射量の割合を算出することにより求めた。
（官能評価）
２０人の被験者がＢＣＴＭＰ配合シートの白色度を肉眼で観察することにより、以下の評価基準に基づいて評価を行い、各実施例における全評価の平均をとった。
◎：殆ど着色が認められない
○：わずかに着色が認められる
×：明確に着色が認められる
尚、「◎」及び「○」の場合にはＢＣＴＭＰ配合シートは白色として認識され、「×」の場合には白色として認められない。
上記した各試験法により試験した結果を表１に示した。
[比較例]
【００４６】
（組成および割合）
比較例１〜４において、ＢＣＴＭＰ配合シートにおけるＮ−ＢＣＴＭＰ、ＮＢＫＰ及びＬＢＫＰの各パルプの配合の割合（重量％）およびＵＶ遮断フィルムのＵＶ透過率（％）を変化させた。各比較例の組成、割合を表１に示した。
【００４７】
（特性評価方法）
各比較例の、ＢＣＴＭＰ配合シートの白色度（％）、嵩（比容量；ｃｍ３／ｇ）、紙力（乾燥裂断長；ｋｍ）および吸油スピード（秒）を測定した。各項目は、実施例の測定方法と同一の方法によって測定した。結果を表１に示した。
【００４８】
実施例１〜４及び比較例１〜４に併せて、Ｎ−ＢＣＴＭＰを含有しないシートをＵＶ遮断剤を含有しないフィルムで包装した従来例についても同様の特性評価を行った。従来例の組成、割合及び特性評価の結果を表１に示した。
[評価]
【００４９】
次いで、各結果について評価を行った。
（嵩）
嵩高さは、実施例３及び４（ともに、２．７９（ｃｍ３／ｇ））、実施例２（２．６１（ｃｍ３／ｇ））、実施例１（２．５０（ｃｍ３／ｇ））の順に高く、いずれも従来例（２．３６（ｃｍ３／ｇ））より嵩高かった。
つまり、Ｎ−ＢＣＴＭＰを配合しないシート（従来例）よりも、Ｎ−ＢＣＴＭＰを配合してなるＢＣＴＭＰ配合シート（各実施例）の方が嵩高く、Ｎ−ＢＣＴＭＰの配合量が多いほど、Ｎ−ＢＣＴＭＰ配合シートの嵩が高くなるという結果が得られた。
【００５０】
（紙力）
紙力（紙の強度）は、実施例１（２．７（ｋｍ））、実施例２（２．６（ｋｍ））、実施例４（２．３（ｋｍ））、実施例３（２．２）の順番に高かったものの、いずれも従来例（２．８（ｋｍ））より低かった。
しかし、Ｎ−ＢＣＴＭＰの配合量が３０重量％の実施例３と、Ｎ−ＢＣＴＭＰの配合量が４０重量％の実施例４及び比較例４を比較すると、強度は、実施例４（２．３（ｋｍ））、実施例３（２．２（ｋｍ））、比較例４（１．８（ｋｍ））の順番に高かった。
つまり、Ｎ−ＢＣＴＭＰの配合量を、３０重量％から４０重量％に増やすことによって、ＢＣＴＭＰ配合シートの強度が低下するものの、さらにＣＭＣを１．０（ｋｇ／ｔ）配合することによって、紙の強度が回復するという結果が得られた。
【００５１】
（吸油速度）
吸油速度は、実施例４（９秒）、実施例３（１２秒）、実施例２（１４秒）、実施例１（１８秒）、の順番に速く、いずれも従来例（３０秒）より速かった。
これより、Ｎ−ＢＣＴＭＰを配合しないシート（従来例）よりも、Ｎ−ＢＣＴＭＰを配合してなるＢＣＴＭＰ配合シート（各実施例）の方が高い吸油性を備えるという結果が得られた。
【００５２】
（白色度）
白色度は、ＵＶ遮断フィルムのＵＶ透過率が５０％の実施例１（７６％）、２０％の実施例３（７３％）、５０％の実施例２（７２％）及び１０％の実施例４（７２％）の順番に高く、いずれの官能評価も良好（◎若しくは○）であった。
一方、ＵＶ遮断フィルムのＵＶ透過率が１００％の比較例１（６２％）、７５％の比較例２（６９％）、７５％の比較例３（６５％）は何れも官能評価が低い（×）ものであった。  これより、ＵＶ遮断フィルムのＵＶ透過率は、５０％以下が好ましいという結果が得られた。
また、ＢＣＴＭＰ配合シートの白色度が７０％を上回ると、いずれも官能評価が高く（◎若しくは○）、７０％を下回ると、いずれも官能評価が低い（×）ことから、ＢＣＴＭＰ配合シートの白色度は７０％以上であることが好ましいという結果が得られた。
また、ＵＶ透過率が２０％の実施例３（白色度７３％）と、ＵＶ透過率が２０％の比較例４（白色度６６％）を比較すると、比較例４の方が、白色度が低いことが分かる。これは、即ち、Ｎ−ＢＣＴＭＰの配合量の割合が増えることにより、ＢＣＴＭＰ配合シートそのものの白色度が低下していることを意味する。
これより、Ｎ−ＢＣＴＭＰの配合量は３０重量％以下であることが好ましいという結果が得られた。
【図面の簡単な説明】
【００５３】
【図１】ＢＣＴＭＰ配合シート包装体の形状を説明するための図である。
【符号の説明】
【００５４】
１  ＢＣＴＭＰ配合シートガゼット包装体
２  ＢＣＴＭＰ配合シートピロー包装体
３  ＢＣＴＭＰ配合シートキャラメル巻き包装体
１１、２１、３１  紫外線遮断フィルム
１２、２２、３２  ＢＣＴＭＰ配合シート
【図１】
2006160272.tif 000004